НЕ СОДЕРЖАЩАЯ РАСТВОРИТЕЛЕЙ АДГЕЗИВНАЯ КОМПОЗИЦИЯ, А ТАКЖЕ СПОСОБ ЕЁ ПОЛУЧЕНИЯ И ПРИМЕНЕНИЯ ПРИ ФОРМИРОВАНИИ СЛОИСТОГО МАТЕРИАЛА

1. Способ, включающий:
получение изоцианатного компонента А, содержащего смесь из (i) форполимера ароматического изоцианата и (ii) форполимера алифатического изоцианата;
получение полиольного компонента B, содержащего смесь из:
(i) полиола с фосфатными функциональными группами,
(ii) простого полиэфирполиола, и
(iii) элемента, выбранного из группы, состоящей из полиуретанового полиола, сложного полиэфирполиола и их комбинации;
смешивание компонента A и компонента B с образованием не содержащей растворителей адгезивной (SLA) композиции, при этом массовое отношение компонента A к компоненту B составляет от 2:1 до 1:1, причём указанная SLA-композиция имеет жизнеспособность от 30 мин до 60 мин при 40°С;
нанесение SLA-композиции между первой пленкой и второй пленкой с образованием сырьевого слоистого материала; а также
отверждение сырьевого слоистого материала с образованием изделия из слоистого материала.
2. Способ по п. 1, включающий получение компонента А, содержащего смесь от 90 мас.% до 80 мас.% форполимера ароматического изоцианата и от 10 мас.% до 20 мас.% форполимера алифатического изоцианата, в пересчете на общую массу компонента А.
3. Способ по п. 1 или 2, включающий получение компонента B, в котором полиол с фосфатными функциональными группами присутствует в количестве от 6 мас.% до 16 мас.%, в пересчете на общую массу компонента B.
4. Способ по любому из пп. 1-3, включающий образование SLA-композиции, в которой полиол с фосфатными функциональными группами присутствует в количестве от 4 мас.% до 7 мас.%, в пересчете на общую массу SLA-композиции.
5. Способ по любому из пп. 1-4, отличающийся тем, что первая пленка состоит из полиэтилентерефталата (PET), а вторая пленка состоит из полиэтилена (PE), причём указанный способ дополнительно включает формирование изделия из слоистого материала, имеющего значение антигерметичности от 3415 до 3960 г/25 мм при 160°C, измеренное в соответствии с испытанием на антигерметичность.
6. Способ по п. 5, включающий формирование изделия из слоистого материала, имеющего уровень разложения первичного ароматического амина (PAA) от 0,1 до 1,4 частей на миллиард (ppb) после 24 часов отверждения при 25°C и влажности 50%, измеренный в соответствии с испытанием на разложение PAA.
7. Двухкомпонентная не содержащая растворителей адгезивная (SLA) композиция, содержащая:
изоцианатный компонент А, содержащий смесь из (i) форполимера ароматического изоцианата и (ii) форполимера алифатического изоцианата;
полиольный компонент B, содержащий смесь из:
(i) полиола с фосфатными функциональными группами,
(ii) простого полиэфирполиола, и
(iii) элемента, выбранного из группы, состоящей из полиуретанового полиола, сложного полиэфирполиола и их комбинации;
причём указанная композиция имеет
массовое соотношение компонента А к компоненту В от 2:1 до 1:1;
жизнеспособность от 30 мин до 60 мин при 40°C; а также
уровень разложения первичного ароматического амина от 0,1 pbb до 1,4 pbb после 24 часов отверждения при 25°C и влажности 50 %.
8. Композиция по п. 7, отличающаяся тем, что компонент А содержит смесь от 90 мас.% до 80 мас.% форполимера ароматического изоцианата и от 10 мас.% до 20 мас.% форполимера алифатического изоцианата, в пересчете на общую массу компонента А.
9. Композиция по п. 7 или 8, отличающаяся тем, что полиол с фосфатными функциональными группами присутствует в количестве от 6 мас.% до 16 мас.%, в пересчете на общую массу компонента B.
10. Композиция по любому из пп. 7-9, отличающаяся тем, что полиол с фосфатными функциональными группами присутствует в количестве от 4 мас.% до 7 мас.%, в пересчете на общую массу SLA-композиции.
11. Изделие из слоистого материала, содержащее:
первую пленку;
вторую пленку; а также
не содержащую растворителей адгезивную композицию, расположенную между первой пленкой и второй пленкой, причём указанная не содержащая растворителей адгезивная композиция содержит
а) изоцианатный компонент А, содержащий смесь из (i) форполимера ароматического изоцианата и (ii) форполимера алифатического изоцианата;
(b) полиольный компонент B, содержащий смесь из
(i) полиола с фосфатными функциональными группами,
(ii) простого полиэфирполиола, и
(iii) элемента, выбранного из группы, состоящей из полиуретанового полиола, сложного полиэфирполиола и их комбинации;
причём указанная композиция имеет
массовое соотношение компонента А к компоненту В от 2:1 до 1:1;
жизнеспособность от 30 мин до 60 мин при 40°C; а также
уровень разложения первичного ароматического амина от 0,1 pbb до 1,4 pbb после 24 часов отверждения при 25°C и влажности 50%.
12. Изделие из слоистого материала по п. 11, отличающееся тем, что первая пленка состоит из полиэтилентерефталата (PET), а вторая пленка состоит из полиэтилена (РЕ), причём изделие из слоистого материала имеет прочность сцепления от 3415 г/25 мм до 4000 г/25 мм, измеренную в соответствии с испытанием на антигерметичность.
13. Изделие из слоистого материала по п. 11 или 12, отличающееся тем, что первая пленка состоит из полиэтилентерефталата (PET), а вторая пленка состоит из полиэтилена (РЕ), причём изделие из слоистого материала имеет прочность сцепления от 595 г/25 мм до 850 г/25 мм, измеренную в соответствии с испытанием на полноценную пищевую устойчивость.
14. Изделие из слоистого материала по любому из пп. 11-13, отличающееся тем, что первая пленка состоит из полиэтилентерефталата (PET), а вторая пленка состоит из белого пигментированного полиэтилена, причём изделие из слоистого материала имеет прочность сцепления от 830 г/25 мм до 900 г/25 мм, измеренную в соответствии с испытанием на полноценную пищевую устойчивость.
15. Изделие из слоистого материала по п. 11, отличающееся тем, что первая пленка представляет собой металлизированную пленку, а вторая пленка состоит из полиэтилена (РЕ), причём слоистый материал имеет прочность сцепления от 900 г/25 мм до 1020 г/25 мм, измеренную в соответствии с испытанием на полноценную пищевую устойчивость.